(57)【要約】      （修正有）【課題】無線ＬＡＮで使用されている、周波数が２．４５ＧＨｚおよび５．２ＧＨｚの範囲の電磁波に対して、断熱性に優れた複層ガラス構成の透明な電磁波吸収板を提供する。【解決手段】２枚の透明な板ガラス１、２が周縁端部に配設されているスペーサ４を介して隔置され、２枚の板ガラス１、２の間に密封された空気層８が形成されてなる複層ガラスにおいて、２枚の板ガラス１、２の厚みが２〜２０ｍｍの範囲にあり、空気層８の厚みが５〜１５ｍｍの範囲にあり、２枚の板ガラス１、２には共に空気層８側の面に、２０〜２ＫΩ／□の範囲の抵抗膜６、７が形成されてなる無線ＬＡＮに用いる電磁波吸収板である。【選択図】図１
2007297879.tif 000002
【特許請求の範囲】
【請求項１】
２枚の透明な板ガラスが周縁端部に配設されているスペーサーを介して隔置され、２枚の板ガラスの間に密封された空気層が形成されてなる複層ガラスにおいて、２枚の板ガラスの厚みが２〜２０ｍｍの範囲にあり、空気層の厚みが５〜１５ｍｍの範囲にあり、２枚の板ガラスには共に空気層側の面に、２０〜２ｋΩ／□の範囲の抵抗膜が形成されてなることを特徴とする無線ＬＡＮに用いる電磁波吸収板。
【請求項２】
（１）空気層が５〜１５ｍｍであり、少なくとも１枚の少なくとも１枚の板ガラスの厚みが２〜６ｍｍの範囲にあり、該板ガラスに形成される抵抗膜の抵抗値が１００〜２ｋΩ／□の範囲にあるか、または、（２）空気層が５〜１５ｍｍであり、少なくとも１枚の板ガラスの厚みが６ｍｍを超え１４ｍｍ以下の範囲にあり、該板ガラスに形成される抵抗膜の抵抗値が２０〜５００Ω／□の範囲にあるか、または、（３）空気層が１１〜１５ｍｍにあり、少なくとも１枚の板ガラスの厚みが１４ｍｍを越え２０ｍｍ以下の範囲にあり、該板ガラスに形成される抵抗膜の抵抗値が２０〜１５０Ω／□の範囲にあり、２．４５ＧＨｚの電磁波の吸収量が１０ｄＢ以上であることを特徴とする請求項１に記載の無線ＬＡＮに用いる電磁波吸収板。
【請求項３】
（４）空気層が５〜１１ｍｍであり、少なくとも１枚の板ガラスの厚みが２〜９ｍｍの範囲にあり、該板ガラスに形成される抵抗膜の抵抗値が２０〜５００Ω／□の範囲にあるか、または、（５）空気層が７〜１５ｍｍであり、少なくとも１枚の板ガラスの厚みが１１〜２０ｍｍの範囲にあり、該板ガラスに形成される抵抗膜の抵抗値が２０〜２ｋΩ／□の範囲にあり、５．２ＧＨｚの電磁波の吸収量が１０ｄＢ以上であることを特徴とする請求項１に記載の無線ＬＡＮに用いる電磁波吸収板。
【発明の詳細な説明】
【技術分野】
【０００１】
本発明は、主に建物の外壁の開口部あるいは屋内の間仕切り等に用いるための、透明な電磁波吸収板に関する。
【背景技術】
【０００２】
近年、情報伝達技術の飛躍的進歩に伴い、多様な情報伝達が可能となっている。なかでも無線による情報伝達は、利便性の観点から、非常に優れ、盛んに利用されている。
【０００３】
無線による情報伝達の手段としては、携帯電話、ＰＤＡ（携帯情報端末）、無線ＬＡＮ、放送波、自動車レーダー、ＥＴＣ車載装置、および様々な電子機器などがあげられる。
【０００４】
一方、これら無線による情報伝達の普及にともない、無線による情報伝達に用いられる機器から発せられる電磁波は、建物の開口部から建物内に侵入して、他の電子機器の電磁ノイズとなるため、電磁波を効果的に吸収できる透明性を有する電磁波吸収板が望まれている。
【０００５】
無線による情報伝達のなかでも、無線ＬＡＮ（構内情報通信網）は、室内におけるＬＡＮ工事（コードの配線工事など）が不要なため、オフィスや一般家庭内において、コスト削減や使い易さに大きく貢献している。
【０００６】
しかしながら、無線ＬＡＮは、室内においては反射材（机、ロッカー、イス等）の影響によるＬＡＮスピードの低下、室外への電波漏洩による盗聴、ビルや建物間の電波干渉（２．４５ＧＨｚ帯域は４チャンネルのため）による弊害、外部からの不正アクセスやなりすまし等の発生など、多くの問題が発生する。
【０００７】
このような問題の対策として、ＰＣ（パーソナルコンピュータ）などの通信端末とサーバとの間での発行者証明書の交換、データの暗号化または定期的な暗号キ−の自動変更、ＩＤやパスワードの発行等で対策を実施している。
【０００８】
しかし、発行者証明書の交換は、機種の互換性がなく、異機種の間では困難である。また、データの暗号化、定期的な暗号キ−の自動変更、ＩＤやパスワードなどの対策は、第三者によって解読されてしまうという危険性が伴う。
【０００９】
このため、室内の間仕切りやビルや建物などの開口部に、透明な電磁波吸収板を配置し、外部に情報が漏れないようにすることが必要とされている。
【００１０】
また、近年、省エネルギーの観点から、開口部に断熱性に優れた複層ガラスが用いられることが多く、このような複層ガラス構成の電磁波吸収板として、特許文献１には、到来した電磁波を吸収させる吸収材と、到来した電磁波を反射させる反射材とを、吸収すべき電磁波の波長の１／４に相当する間隔で隔てて配置した、λ／４型電磁波吸収体が開示されている。
【００１１】
λ／４型電磁波吸収体を用いた場合、その吸収体の厚さは波長の１／４の大きさを必要とするため、無線ＬＡＮの利用中心周波数が２．４５ＧＨzの場合は、約３１ｍｍの厚さが必要となる。従って、この吸収体を間仕切りや建築物の窓、壁等へ取り付けるには厚みが厚すぎるという欠点がある。
【００１２】
また、特許文献２には、λ／４型電磁波吸収体の厚みを薄くするために、このλ／４型電磁波吸収体の吸収材と反射材の間に、ストライプ状または格子形状に形成された導電性被膜を配設することで、吸収材と反射材との間の実効誘電率を大きくし、その厚みを減じることを実現した提案もされている。
【００１３】
特許文献２に開示されている電磁波吸収体では、λ／４型電磁波吸収体の吸収材と反射材の間にストライプ状または格子形状にコーティングされた導電性被膜を配設することで板厚を減じることが出来るが、その構造自体において複雑であり、作製が煩雑となる。
【００１４】
一般に、電磁波を吸収する電磁波吸収体としては、例えば、到来した電磁波を反射、吸収および透過させる吸収させる吸収材と、到来した電磁波を反射させる反射材を、吸収すべき電磁波の波長の１／４に相当する距離を隔てて配置した構成のλ／４型電磁波吸収体が知られている（特許文献１）。
また、λ／４型電磁波吸収体の厚みを薄くするために、このλ／４型電磁波吸収体の吸収材と反射材の間に、ストライプ状または格子形状にコーティングされた導電性被膜を配設することで、吸収材と反射材との間の実効誘電率を大きくし、その厚みを減じることを実現した提案もされている（特許文献２）。
【００１５】
また複層ガラスタイプの電磁波吸収ガラスとして、２枚の透明板の間に空間層を設け、室内側に電磁波遮蔽性透明導電膜を設置し空間層に水を封入して電磁波吸収効果を併設させた電磁波遮蔽透明体が特許文献３に提案されている。
【００１６】
しかし、水を封入する場合、その封入法、取り扱い、ガラスが破損した場合の処理方法や、さらには空気との熱伝導率の違いによる断熱性能の低下等が懸念されるため、水を封入することが得策とは言い難い。
【００１７】
また、単層タイプで誘電体層とインピーダンス層を備える透明電波吸収体においてインピーダンス層の面で反射した電磁波と誘電体層の表面で反射した電磁波の位層差を利用して電磁波吸収効果を得る技術が特許文献４に開示されているが、
室内側より発生する不用電磁波の吸収が必要な場合は、導電膜面を室外側に向ける必要性があり、導電膜の耐久性の劣化が懸念される。
【特許文献１】特開２００１−４４７５０号公報
【特許文献２】特開平１０−２７５９９７号公報
【特許文献３】特開平５―３７１７８号公報
【特許文献４】特開２００３−８２７９号公報
【発明の開示】
【発明が解決しようとする課題】
【００１８】
本発明は、特許文献１〜４に開示されている電波吸収体の不具合に鑑みてなされたものであり、無線ＬＡＮに使用されている、２．４５ＧＨｚおよび５．２ＧＨｚの電磁波に対して、断熱性に優れた複層ガラス構成の透明な電磁波吸収板を提供する。
【課題を解決するための手段】
【００１９】
（Ａ）本発明の電磁波吸収板は、２枚の透明な板ガラスが周縁端部に配設されているスペーサを介して隔置され、２枚の板ガラスの間に密封された空気層が形成されてなる複層ガラスにおいて、２枚の板ガラスの厚みが２〜２０ｍｍの範囲にあり、空気層の厚みが５〜１５ｍｍの範囲にあり、２枚の板ガラスには共に空気層側の面に、２０〜２ＫΩ／□の範囲の抵抗膜が形成されてなることを特徴とする無線ＬＡＮに用いる電磁波吸収板である。
【００２０】
また、本発明の無線ＬＡＮに用いる電磁波吸収板は、（Ａ）に記載の無線ＬＡＮに用いる電磁波吸収板において、（１）空気層が５〜１５ｍｍにあり、少なくとも１枚の板ガラスの厚みが２〜６ｍｍの範囲にあり、該板ガラスに形成される抵抗膜の抵抗値が１００〜２ＫΩ／□の範囲にあるか、または、（２）空気層が５〜１５ｍｍの範囲にあり、少なくとも１枚の板ガラスの厚みが６ｍｍを超え１４ｍｍ以下の範囲にあり、該板ガラスに形成される抵抗膜の抵抗値が２０〜５００Ω／□の範囲にあるか、または、（３）空気層が１１〜１５ｍｍの範囲にあり、少なくとも１枚の板ガラスの厚みが１４ｍｍを越え２０ｍｍ以下の範囲にあり、該板ガラスに形成される抵抗膜の抵抗値が２０〜１５０Ω／□の範囲にあり、２．４５ＧＨｚの電磁波の吸収量が１０ｄＢ以上であることを特徴とする無線ＬＡＮに用いる電磁波吸収板である。
【００２１】
また、本発明の無線ＬＡＮに用いる電磁波吸収板は、（Ａ）に記載の無線ＬＡＮに用いる電磁波吸収板において、（４）空気層が５〜１１ｍｍの範囲にあり、少なくとも１枚の板ガラスの厚みが２〜９ｍｍの範囲にあり、該板ガラスに形成される抵抗膜の抵抗値が２０〜５００Ω／□の範囲にあるか、または、（５）空気層が７〜１５ｍｍであり、少なくとも１枚の板ガラスの厚みが１１〜２０ｍｍの範囲にあり、該板ガラスに形成される抵抗膜の抵抗値が２０〜２ＫΩ／□の範囲にあり、５．２ＧＨｚの電磁波の吸収量が１０ｄＢ以上であることを特徴とする無線ＬＡＮに用いる電磁波吸収板である。
【発明の効果】
【００２２】
本発明の複層ガラスガラス構成の電磁波吸収板は、簡易な複層ガラスの構成で、１〜１０ＧＨｚの周波数範囲において有効に機能する、透明な電磁波吸収板、特に無線ＬＡＮの周波数２．４５ＧＨｚと５．２ＧＨｚに対して有効な、電磁波吸収板を提供する。
【発明を実施するための最良の形態】
【００２３】
電磁波吸収性能については、例えば無線ＬＡＮ周波数帯域は２．４５ＧＨzと５．２ＧＨz帯域を中心とする周波数帯域が使用されており、前者は特に室外への送信が可能なことから使用頻度が高く、後者は電波法の規制により室内のみの仕様となっている。また、無線ＬＡＮを行われる際に「アクセスポイント」を設けて出力の増幅を行っている。さらには他部位との電磁波の干渉を防いでいる。この時の「アクセスポイント」の出力が２２ｍｗ（０．０２２ｗ）となっているので、この出力に対応する必要がある。この出力は一般の通信機器（携帯電話等）と比較しても、出力が小さいため電磁波吸収性能をー１０dＢ（電磁波エネルギーを１／１０に減衰）以上とすれば電磁波吸収体として使用することができる。
また、建物内部において、ＰＨＳ電話やパーソナルコンピューター（ＰＣ）などが構内の無線ＬＡＮなどに使用され、該無線通信に対するＰＣやサーバーの誤動作防止や盗聴防止を目的とする場合、電磁波吸収を必要とする周波数範囲は、１〜１０ＧＨzである。
【００２４】
本発明の電磁波吸収板が有効になる周波数は、およそ１〜１０ＧＨｚであり、この周波数範囲には、携帯電話の８００ＭＨｚ〜１ＧＨｚ、１.５ＧＨｚ帯、ＰＨＳ電話の１.９ＧＨｚ帯の、ＰＤＡ（情報携帯端末）の２.４５ＧＨｚ帯、ＰＣの無線ＬＡＮに用いる、２.４５ＧＨｚ帯と５.２ＧＨｚ帯があり、さらに、ＥＴＣ車載搭載機器５.８ＧＨｚ帯などである。
【００２５】
本発明の電磁波吸収板は、図１に示すように、透明な板ガラス１と２とが、板ガラスの周辺部にスペーサ４を用いて、ほぼ一定の間隔になるように対向配置された、複層ガラスの構成である。板ガラス１、２とスペーサ３とは接着剤３によって接着され、さらに、スペーサ４と板ガラス１と２によって形成される板ガラスのエッジ付近のスペースには、シーリング材５によってシールされていることが好ましい。接着剤３には、ブチルゴム系の接着剤を、またシーリング材４にはシリコーン系樹脂、ホットメルト系樹脂などを用いることが好ましい。
【００２６】
板ガラス１と２を対向配置する場合、スペーサ３を用いず、弾性シーリング材のみによって対向配置させてもよい。
【００２７】
板ガラス１、２の空気層７に面した表面には、透明性を有する抵抗膜６、７が形成されたものを用いる。
【００２８】
板ガラス１、２には、ソーダ石灰系ガラス、アルミノ珪酸系ガラス、ホウ珪酸系ガラス等のガラス板が使用できる。
【００２９】
板ガラス１、２の厚みは、電磁波を吸収する性能を発現させるのに重要であり、このため、図２に示すように、板ガラス１２を積層させて、板ガラスの厚みを調整し、電磁波を吸収する性能を最適にすることが望ましい。
【００３０】
板ガラスの積層は、例えば、ポリビニルブチラールあるいはＥＶＡ等の中間膜を用いて、積層することができる。
【００３１】
積層する誘電体には前述した、ソーダ石灰系ガラス、アルミノ珪酸系ガラス、ホウ珪酸系ガラス等のガラス板や、ポリカーボネイト板やアクリル板などの透明な各種プラスティック板から、１種以上の板ガラスを選択して行うことができ、例えば、ガラス板とガラス板、板ガラスとプラスティック板、あるいはプラスティック板同士を積層する。
【００３２】
板ガラス１の表面に形成される抵抗膜６、７は、Ａｇ、Ａｕ、Ｃｒ、Ｔｉ、Ａｌ、Ｃｕ、ＳＵＳ、Ｎｉ等から選ばれる１種類以上の金属で成る抵抗が２０Ω／□以上の金属膜、または、該金属膜とＺｎＯ、ＳｎＯ２、Ｉｎ２Ｏ３、ＴｉＯ２、Ｂｉ２Ｏ３、Ｔａ2Ｏ３、ＷＯ３、ＺｎＳ等の金属酸化物膜とを積層した多層薄膜を用いることができる。
【００３３】
多層膜としては、たとえばＺｎＯ膜／Ａｇ膜／ＺｎＯ膜、ＴｉＯ２膜／Ｃｒ膜／ＳｎＯ２膜、ＺｎＯ膜／Ａｌ膜／ＺｎＯ膜、ＳｎＯ２膜／ＴｉＣｒ膜／ＳｎＯ２膜等の３層を積層したもの、ＺｎＯ膜／Ａｇ膜／ＺｎＯ膜／Ａｇ膜／ＺｎＯ膜、ＺｎＯ膜／Ａｌ膜／ＺｎＯ膜／Ａｌ膜／ＺｎＯ膜、ＳｎＯ２膜／Ａｌ膜／ＳｎＯ２膜／Ａｌ膜／ＳｎＯ２膜などの５層を積層したもの、あるいは、ＩＴＯ膜やネサ膜を適宣選択して用いることができる。
【００３４】
前述した抵抗膜６、７を形成する手段としては、特定するものではないが、物理蒸着法（スパッタリング法、真空蒸着法など）や化学蒸着法を選択して用いることができる。
【００３５】
また、抵抗膜を形成した透明な樹脂フィルムを板ガラスに接着してもよい。このときの抵抗膜も、ガラス板などの透明な樹脂板に形成する抵抗膜と同じ膜を用いることができる。透明な樹脂フィルムとしては、ポリエチレンテレフタレート（ＰＥＴ）フィルム、ポリエステルフィルムなどを使用することができる。
【００３６】
本発明の電磁波吸収板の電磁波吸収性能は、図３に示すように、抵抗膜６が形成されている透明な板ガラス１の側から電磁波が入射するとして、電磁波の吸収量を求めるための等価回路は、図４のようになる。
【００３７】
まず、図３に記載の透過側自由空間板ガラス１の入力インピーダンスＺｇ2iを求める。
【００３８】
【数１】
2007297879.tif 000003
【００３９】
ここに、ε２は透明な板ガラス２の複素誘電率であり、μ２は透明な板ガラス２の比透磁率である。また、γ２は、式（２）で求められ、ｊ＝−１１／２であり、λｉは電磁波の波長であり、ｄｇ２は、透明な板ガラス２の厚さ（ｍ）である。
【００４０】
γ2は、次の式（２）で求められる。
【００４１】
【数２】
2007297879.tif 000004
【００４２】
次に抵抗膜２表面での入力インピーダンスを求める。
【００４３】
【数３】
2007297879.tif 000005
【００４４】
ここにＺｒ2は抵抗膜の面積抵抗（Ω／□）であり、３７７は空気の特性インピーダンスである。
【００４５】
次に式（４）より、空気層表面での入力インピーダンスＺaiが求められる。ここにｄａは空気層の厚さ（ｍ）である。
【００４６】
【数４】
2007297879.tif 000006
【００４７】
図４に示す入射電磁波側の透明な誘導体の抵抗膜側のインピーダンスＺr1iは、次の式（５）で求められる。
【００４８】
【数５】
2007297879.tif 000007
【００４９】
図３の電磁波の入射側の入力インピーダンスＺｘｉは、図４に示す等価回路から、次の式（６）で求められる値である。
【００５０】
【数６】
2007297879.tif 000008
【００５１】
ここに、ε１は透明板状体の複素誘電率、μ１は透明板状体の比透磁率である。板ガラスの場合、ε１＝７−０．１ｊ（ｊ＝（−１）１／２）、μ１＝１である。λｉは電磁波の波長であり、ｄｇ１は透明板状体の厚さ（ｍ）である。
【００５２】
さらに、透明板状体の表面で反射される電磁波の反射係数Γｉ１は、次の式（７）で求められる値であり、
【００５３】
【数７】
2007297879.tif 000009
【００５４】
反射係数Γｉ１から、電磁波吸収量Ａｉ１は次の（８）式によって求めることができる。
【００５５】
【数８】
2007297879.tif 000010
【００５６】
図１に示す透明な板ガラス１、２に厚み６ｍｍの板ガラスを用いるときの電磁波吸収量を、空気層８の厚みを６ｍｍとし、板ガラス１と２に形成される抵抗膜６、７の抵抗値を同じにして、電磁波の吸収量８を（８）式によって求めると、図５のように、電磁波の波長に対する吸収量のグラフが得られる。
【００５７】
板ガラスの厚みを３ｍｍ、５ｍｍ、１０ｍｍ、１２ｍｍおよび１５ｍｍの６種類とし、抵抗膜を形成した板ガラスそれぞれに対し、図５のようなグラフを、対向配置する板ガラスを３ｍｍ、５ｍｍ、１０ｍｍ、１２ｍｍおよび１５ｍｍとして作成し、２．４５ＧＨｚ及び５．２ＧＨｚの電磁波に対する吸収量が１０ｄＢ以上となる抵抗膜の抵抗範囲を求めると、表1に示す結果が得られた。また、特に顕著な効果がある場合として、吸収の性能が２０ｄＢ以上となる抵抗膜の抵抗範囲を表２に示す。
【００５８】
表１に示す１０ｄＢ以上となる板ガラスの厚み、空気層の厚み、および抵抗膜の抵抗値は、２枚の板ガラスの厚みは３〜２０ｍｍの範囲であり、空気層の厚みは５〜１３ｍｍの範囲であり、抵抗膜の抵抗値は２０〜２ＫΩ／□の範囲である。
【００５９】
さらに、表１から、空気層が５〜１５ｍｍの範囲にあり、少なくとも１枚の板ガラスの厚みが２〜６ｍｍの範囲にあり、該板ガラスに形成される抵抗膜の抵抗値が１００〜２ＫΩ／□の範囲にある場合、または、空気層が５〜１５ｍｍであり、少なくとも１枚の板ガラスの厚みが６ｍｍを超え１４ｍｍ以下の範囲にあり、該板ガラスに形成される抵抗膜の抵抗値が２０〜５００Ω／□の範囲にある場合、または、空気層が１１〜１３ｍｍであり、少なくとも１枚の板ガラスの厚みが１４ｍｍを越え２０ｍｍ以下の範囲にあり、該板ガラスに形成される抵抗膜の抵抗値が２０〜１５０Ω／□の範囲にある場合は、２．４５ＧＨｚの電磁波の吸収量が１０ｄＢ以上となり、好ましい。
【００６０】
また、空気層が５〜１１ｍｍであり、少なくとも１枚の板ガラスの厚みが２〜９ｍｍの範囲にあり、該板ガラスに形成される抵抗膜の抵抗値が２０〜５００Ω／□の範囲にある場合、あるいは、空気層が７〜１３ｍｍであり、少なくとも１枚の板ガラスの厚みが１１〜２０ｍｍの範囲にあり、抵抗膜の抵抗値が２０〜２ＫΩ／□の範囲にある場合は、５．２ＧＨｚの電磁波の吸収量が１０ｄＢ以上となり、好ましい。
【００６１】
【表１】
2007297879.tif 000011
【００６２】
【表２】
2007297879.tif 000012
【実施例１】
【００６３】
無線ＬＡＮの２.４５ＧＨｚ周波数帯に使用するための電磁波吸収板として、表３に示す、試料１〜４の電磁吸収板を作製した。試料１〜４は、すべて図１に示す構成であり、透明な板ガラス１、２には、フロート法で製造された１ｍ×１ｍの板ガラス（ソーダ石灰系ガラス）を用いて、作製した。
【００６４】
スペーサに、断面が略ロ字状のアルミニウム製のスペーサを用い、スペーサの断面サイズによって空気層の厚みを変えた。
【００６５】
抵抗膜３、４には、ＴｉＯ2膜、Ｃｒ膜およびＳｎＯ２膜をこの順序で、スパッタリング法で成膜したものを用い、抵抗膜の面積抵抗は、膜厚によって調整し、板ガラス１、２には同じ抵抗値の抵抗膜を形成した。
【００６６】
【表３】
2007297879.tif 000013
【００６７】
作製した電磁波吸収板の電磁波吸収性能は、図６に示す、タイムドメイン法を用いたアーチ型測定装置によって測定した。
【００６８】
測定は、ネットワークアナライザ３０を用いて、アーチ型フレーム３３の中に設置された送信アンテナ３２から電磁波を発信し、電磁波吸収板３６で反射された電磁波の反射量を、受信アンテナ３２′によりネットワークアナライザ３０で測定する。送信アンテナ３２および受信アンテナ３２′には、共にホーンアンテナを用い、電線３１でネットワークアナライザ３０に接続した。
【００６９】
電磁波吸収板３６については、アルミニウムで作製した金属板の反射量を測定し、次いで電磁波吸収板３６の反射量を測定し、金属板の反射量と電磁波吸収板３６の反射量との差を、電磁波吸収板３６の電磁波吸収量として算出した。
【００７０】
なお、電磁波吸収板３６の反射量の測定は、電磁波吸収板３６を電磁波吸収性の発泡ポリウレタン製の試料台３５の上に置き、カーボンを練りこんで成型した電磁破吸収体３４で周囲を囲んで測定を行った。
【００７１】
測定された電磁波吸収量を表３に示す。表３には、計算によって求めた電磁波吸収量も示し、計算で求めた電磁波吸収量と測定された電磁波吸収量とは、表５に示すように、よく一致した。
【００７２】
なお、測定で、ＴＥ波（電界が入射面に垂直な場合）とＴＭ波（磁界が入射面に垂直な場合）について測定を行ったが、顕著な差はなかった。
【００７３】
また、垂直入射のみでなく、垂直から４５度の傾けた、斜め入射の場合の測定も行ったが、垂直入射の測定結果と比較して、顕著な差はなかった。
【００７４】
試料１〜４の電磁波吸収板を用いたボックスを作製し、ノートパソコンをボックス内に設置した。
【００７５】
ボックス内に設置したノートパソコンから、ボックス外に設置したサーバに、周波数２．４５ＧＨｚの周波数帯で無線ＬＡＮの接続を試みたが、接続はできず、サーバからの電磁波がボックス内に透過していないことが確認された。従って、試料１〜４の電磁波吸収板は、実用レベルの電磁波吸収性能を有していることが確認できた。
【実施例２】
【００７６】
実施例１と同様にして、無線ＬＡＮの５．２ＧＨｚ周波数帯に使用するために、表４に示すような電磁波吸収板（試料５〜８）を作製した。
【００７７】
【表４】
2007297879.tif 000014
【００７８】
実施例１と同様にして、電磁波の吸収量を測定した。表４に、計算によって求めた電磁波吸収量と測定された電磁波吸収量とを示すが、両方の値はよく一致した。
【図面の簡単な説明】
【００７９】
【図１】本発明による電磁波吸収板の断面図である。
【図２】板ガラスが２枚の板ガラスを中間膜で積層してなる、本発明の電磁波吸収板の断面図である。
【図３】インピーダンスを計算するための等価回路図を作成する、概念図である。
【図４】インピーダンスを計算するための等価回路図である。
【図５】２枚の板ガラスの厚みが共に６ｍｍであり、中空層の厚みが６ｍｍの場合の抵抗膜の表面抵抗値と電磁波の吸収量との関係を示すグラフである。
【図６】電磁波吸収性能の測定装置を示す図。
【符号の説明】
【００８０】
１、２  透明な板ガラス
３      接着材
４      スペーサ
５      シーリング材
６、７  抵抗膜
８      空気層
１２    透明な板ガラス
１１        中間膜
３０    ネットワークアナライザ
３１    電線
３２    送受信アンテナ
３２′  送受信アンテナ
３３    アーチ型フレーム
３４    電磁波吸収体
３５    試料台
３６    電磁波吸収板
【図１】
2007297879.tif 000015
【図２】
2007297879.tif 000016
【図３】
2007297879.tif 000017
【図４】
2007297879.tif 000018
【図５】
2007297879.tif 000019
【図６】
2007297879.tif 000020